(57)【要約】【課題】ツヤが良好で、化粧持ち、使用性に優れた溶剤系美爪料に関する。【解決手段】次の成分（ａ）、（ｂ）及び（ｃ）を含有することを特徴とする溶剤系美爪料を提供するものである。（ａ）皮膜形成剤（ｂ）非芳香族系溶剤（ｃ）エリスリトール及び／又はエリスリトール縮合物と脂肪酸とのエステル化合物、エリスリトール及び／又はエリスリトール縮合物と該エステル化合物と多価カルボン酸との重縮合物、エリスリトール及び／又はエリスリトール縮合物と多価カルボン酸との重縮合物と脂肪酸との重縮合物、及びエリスリトール及び／又はエリスリトール縮合物と脂肪酸と多価カルボン酸との重縮合物からなる群から選ばれる１種又は２種以上。【選択図】  なし【特許請求の範囲】
【請求項１】
次の成分（ａ）、（ｂ）及び（ｃ）を含有することを特徴とする溶剤系美爪料。
（ａ）皮膜形成剤
（ｂ）非芳香族系溶剤
（ｃ）エリスリトール及び／又はエリスリトール縮合物と脂肪酸との下記一般式（Ｉ）及び／又は（ＩＩ）で示されるエステル化合物、エリスリトール及び／又はエリスリトール縮合物と該エステル化合物と多価カルボン酸との重縮合物、エリスリトール及び／又はエリスリトール縮合物と多価カルボン酸との重縮合物と脂肪酸との重縮合物、及びエリスリトール及び／又はエリスリトール縮合物と脂肪酸と多価カルボン酸との重縮合物からなる群から選ばれる１種又は２種以上。
【化１】
2004339121.tif 000009
（式中、Ｒ１〜Ｒ４はそれぞれ独立して水素原子、脂肪酸残基又は多価カルボン酸残基を表し、Ｒ５及びＲ６はそれぞれ独立して水素原子、脂肪酸残基又は多価カルボン酸残基を表す。）
【請求項２】
さらに、一般式（Ｉ）中のＲ１〜Ｒ４の少なくとも１つが水素原子である請求項１記載の溶剤系美爪料。
【請求項３】
さらに、一般式（ＩＩ）中のＲ５及びＲ６の少なくとも１つが水素原子である請求項１又は２に記載の溶剤系美爪料。
【請求項４】
前記成分（ａ）がニトロセルロースを含有することを特徴とする請求項１〜３のいずれか１項に記載の溶剤系美爪料。
【請求項５】
前記成分（ｃ）の構成脂肪酸の炭素数が２〜９であることを特徴とする請求項１〜４のいずれか１項に記載の溶剤系美爪料。
【請求項６】
前記成分（ｃ）の水酸基価（ＯＨＶ）が１０〜１５０である請求項１〜５のいずれか１項に記載の溶剤系美爪料。
【発明の詳細な説明】
【０００１】
【発明の属する技術分野】
本発明は溶剤系美爪料に関し、さらに詳しくは、ツヤが良好で、化粧持ち、使用性に優れた溶剤系美爪料に関する。
【０００２】
【従来の技術】
従来、美爪料は、ニトロセルロースをはじめ、アルキッド樹脂やスルホンアミド樹脂、アクリル酸系樹脂等が皮膜形成剤として使用され、塗膜の柔軟性やツヤを改良するために、ジブチルフタレート等のフタル酸エステル系化合物、クエン酸トリブチル等のクエン酸エステル系化合物やカンファ等の可塑剤を配合している。溶剤系美爪料において必ず使用される可塑剤に関する技術としては、エポキシ化油を用いて低アレルギー性の美爪料を得るものがあるが（例えば特許文献１参照）、皮膜形成剤に用いる樹脂に関しては、従来より技術検討が多くなされているのに対し、可塑剤に関してはあまり検討されていないのが現状である。
【０００３】
【特許文献１】
特開平７−１７３０３５号公報
【０００４】
【発明が解決しようとする課題】
最近の消費者の美爪料に対する嗜好は、ツヤと化粧持ちの双方を充分に満足するものである。このような要望に応えるため、皮膜形成剤等や配合比の検討がされてきたが、従来用いられている可塑剤（フタル酸エステル系化合物、クエン酸エステル系化合物、カンファ等）を用い、ツヤを充分に得ようとすると、多量に配合しなければならず、そのため、塗膜が柔らかすぎて、化粧持ちが悪くなってしまう結果となった。逆に、塗膜の柔軟性を考慮しながら化粧持ちを向上させようとすると少量の可塑剤添加となり、充分なツヤが得られない場合があった。そこで、ツヤが良好で、化粧持ち、使用性に優れた美爪料の開発が望まれていた。
【０００５】
【課題を解決するための手段】
上記実情に鑑み、本発明者らは、種々検討した結果、皮膜形成剤は、目的の用途に合わせた通常のものを用い、可塑剤として特定のエリスリトール及び／又はエリスリトール縮合物の誘導体を用いることにより、ツヤが良好で化粧持ちや使用性に優れた溶剤系美爪料が得られることを見出し、本発明を完成した。
すなわち本発明は、次の成分（ａ）、（ｂ）及び（ｃ）を含有することを特徴とする溶剤系美爪料を提供するものである。
（ａ）皮膜形成剤
（ｂ）非芳香族系溶剤
（ｃ）エリスリトール及び／又はエリスリトール縮合物と脂肪酸との下記一般式（Ｉ）及び／又は（ＩＩ）で示されるエステル化合物、エリスリトール及び／又はエリスリトール縮合物と該エステル化合物と多価カルボン酸との重縮合物、エリスリトール及び／又はエリスリトール縮合物と多価カルボン酸との重縮合物と脂肪酸との重縮合物、及びエリスリトール及び／又はエリスリトール縮合物と脂肪酸と多価カルボン酸との重縮合物からなる群から選ばれる１種又は２種以上。
【０００６】
【化２】
2004339121.tif 000002
（式中、Ｒ１〜Ｒ４はそれぞれ独立して水素原子、脂肪酸残基又は多価カルボン酸残基を表し、Ｒ５及びＲ６はそれぞれ独立して水素原子、脂肪酸残基又は多価カルボン酸残基を表す。）
【０００７】
なお、エリスリトール及び／又はエリスリトール縮合物と多価カルボン酸との重縮合物と脂肪酸との重縮合物とは、エリスリトール及び／又はエリスリトール縮合物と多価カルボン酸との重縮合物と、脂肪酸とのエステル化反応で得られた重縮合物のことを示す。
【０００８】
また、本発明は、成分（ａ）、（ｂ）、及び（ｃ）を含有する溶剤系美爪料であって、成分（ｃ）のうち、一般式（Ｉ）中のＲ１〜Ｒ４の少なくとも１つが水素原子であることを特徴とする溶剤系美爪料を提供するものである。
【０００９】
さらに、本発明は、成分（ａ）、（ｂ）、及び（ｃ）を含有する溶剤系美爪料であって、成分（ｃ）のうち、一般式（ＩＩ）中のＲ５及びＲ６の少なくとも１つが水素原子であることを特徴とする溶剤系美爪料を提供するものである。
【００１０】
また、本発明は、成分（ａ）、（ｂ）及び（ｃ）を含有する溶剤系美爪料であって、成分（ａ）がニトロセルロースを含有する溶剤系美爪料を提供するものである。
【００１１】
さらに、本発明は、成分（ａ）、（ｂ）及び（ｃ）を含有する溶剤系美爪料であって、成分（ｃ）の構成する脂肪酸の炭素数が２〜９である溶剤系美爪料を提供するものである。
【００１２】
そして、本発明は、成分（ａ）、（ｂ）、及び（ｃ）を含有するものであり、成分（ｃ）の水酸基価（ＯＨＶ）が１０〜１５０であることを特徴とする溶剤系美爪料を提供するものである。
【００１３】
【発明の実施の形態】
以下、本発明を詳細に説明する。
本発明で使用される成分（ａ）の皮膜形成剤は、通常の美爪料に用いられるものであれば特に限定されず、例えば、ニトロセルロース、フタル酸系アルキッド樹脂、トルエンスルホンアミド樹脂、トルエンスルホンアミドエポキシ樹脂、アクリル酸アルキル重合体、アクリル酸アルキル共重合体、メタクリル酸アルキル重合体、メタクリル酸アルキル共重合体、安息香酸ショ糖エステル、アクリル酸アルキル・スチレン共重合体、メタクリル酸アルキル・スチレン共重合体、アクリル酸アルキル・アクリロニトリル・スチレン共重合体、メタクリル酸アルキル・アクリロニトリル・スチレン共重合体、シリコーン樹脂などが挙げられ、これらの１種又は２種以上を用いることができる。また、特にニトロセルロースが皮膜を形成する上で好ましく、成分（ａ）には、少なくともニトロセルロースを含むものを用いることが好ましい。その市販品としては、例えば、硝化綿Ｈ１／２、Ｈ１／４、Ｈ１／８、Ｌ１／２、Ｌ１／４（すべて旭化成工業（株）製）等が挙げられる。
【００１４】
この成分（ａ）の配合量は特に限定されないが、溶剤系美爪料全量中１〜４５質量％が好ましく、５〜３５質量％が特に好ましい。配合量がこの範囲であると良好なツヤ、化粧持ち、使用性が得られる。
【００１５】
本発明で使用される成分（ｂ）の非芳香族系溶剤とは、トルエン、キシレン等の芳香族炭化水素以外の有機溶剤を広く指称するものであり、例えば、酢酸ブチル、酢酸イソブチル、酢酸エチル、メチルエチルケトン、アセトン、ｎ−ブタノール、イソプロピルアルコール、エチルアルコール等が挙げられる。この成分（ｂ）は、１種または２種以上を配合でき、その配合量は、溶剤系美爪料全量中５０〜９０質量％とすることが好ましく、６０〜８０質量％が特に好ましいい。この範囲であれは使用性の点で好ましい。
【００１６】
本発明で使用される成分（ｃ）の特定のエリスリトール及び／又はエリスリトール縮合物の誘導体は、エリスリトール及び／又はエリスリトール縮合物と脂肪酸との下記一般式（Ｉ）及び／又は（ＩＩ）で示されるエステル化合物、エリスリトール及び／又はエリスリトール縮合物と該エステル化合物と多価カルボン酸との重縮合物、エリスリトール及び／又はエリスリトール縮合物と多価カルボン酸との重縮合物と脂肪酸との重縮合物、及びエリスリトール及び／又はエリスリトール縮合物と脂肪酸と多価カルボン酸との重縮合物からなる群から選ばれる１種又は２種以上である。
【００１７】
【化３】
2004339121.tif 000003
（式中、Ｒ１〜Ｒ４はそれぞれ独立して水素原子、脂肪酸残基又は多価カルボン酸残基を表し、Ｒ５及びＲ６はそれぞれ独立して水素原子、脂肪酸残基又は多価カルボン酸残基を表す。）
なお、本発明の溶剤系美爪料において、成分（ｃ）は可塑剤として用いる。
【００１８】
成分（ｃ）の構成脂肪酸としては、炭素数２〜２８の直鎖又は分岐鎖の脂肪酸が好ましく、特に分岐鎖の脂肪酸が好ましい。このような分岐鎖の脂肪酸としては、例えば、ピバリン酸、イソペンタン酸、３−メチルブタン酸（イソ吉草酸）、２−エチルブタン酸、２−メチルペンタン酸、イソヘプタン酸、４−エチルペンタン酸、イソオクチル酸、２−エチルヘキサン酸、４，５−ジメチルヘキサン酸、４−プロピルペンタン酸、イソノナン酸、２−エチルヘプタン酸、３，５，５−トリメチルヘキサン酸、イソデカン酸、イソドデカン酸、２−メチルデカン酸、３−メチルデカン酸、４−メチルデカン酸、５−メチルデカン酸、６−メチルデカン酸、７−メチルデカン酸、９−メチルデカン酸、６−エチルノナン酸、５−プロピルオクタン酸、イソラウリン酸、３−メチルヘンデカン酸、６−プロピルノナン酸、イソトリデカン酸、２−メチルドデカン酸、３−メチルドデカン酸、４−メチルドデカン酸、５−メチルドデカン酸、１１−メチルドデカン酸、７−プロピルデカン酸、イソミリスチン酸、２−メチルトリデカン酸、１２−メチルトリデカン酸、イソパルミチン酸、２−ヘキシルデカン酸、１４−メチルペンタデカン酸、２−エチルテトラデカン酸、イソステアリン酸、メチル分岐型イソステアリン酸、２−へプチルウンデカン酸、２−イソへプチルイソウンデカン酸、２−エチルヘキサデカン酸、１４−エチルヘキサデカン酸、１４−メチルヘプタデカン酸、１５−メチルヘプタデカン酸、１６−メチルヘプタデカン酸、２−ブチルテトラデカン酸、イソアラキン酸、３−メチルノナデカン酸、２−エチルオクタデカン酸、イソヘキサコ酸、２４−メチルヘプタコサン酸、２−エチルテトラコサン酸、２−ブチルドコサン酸、２−ヘキシルイコサン酸、２−オクチルオクタデカン酸、２−デシルヘキサデカン酸などが挙げられ、これらの１種又は２種以上を使用することができる。これらのうち炭素数４〜９の分岐脂肪酸、特にイソペンタン酸（さらに好ましくはピバリン酸、３−メチルブタン酸（イソ吉草酸））、イソオクチル酸（さらに好ましくは、２−エチルヘキサン酸、４，５−ジメチルヘキサン酸）、イソノナン酸（さらに好ましくは、２−エチルヘプタン酸、３，５，５−トリメチルヘキサン酸）などの炭素数４〜９の分岐飽和脂肪酸が好ましい。
直鎖脂肪酸とは、炭素数２から炭素数２８の直鎖脂肪酸で、例えば、酢酸、プロピオン酸、酪酸、吉草酸、ｎ−ヘキサン酸（カプロン酸）、オクタン酸（カプリル酸）、ノナン酸、デカン酸、ドデカン酸、ラウリン酸、トリデカン酸、ミリスチン酸、パルミチン酸、ステアリン酸、ベヘン酸などの直鎖飽和脂肪酸、また、クロトン酸、２−ヘキセン酸、カプロレイン酸、ウンデシレン酸、ミリストレイン酸、パルミトレイン酸、オレイン酸、エライジン酸、ゴンドイン酸、エルカ酸、ブラシン酸などの直鎖不飽和脂肪酸が挙げられ、これらの１種又は２種以上を使用することができる。これらのうち炭素数２〜９の直鎖脂肪酸が好ましく、炭素数４〜９の直鎖脂肪酸がより好ましい。
【００１９】
本発明の成分（ｃ）の一般式（Ｉ）で示されるエステル化合物は、モノエステル、ジエステル、トリエステル、又はテトラエステルの１種又は２種以上からなるものである。また、一般式（ＩＩ）で示されるエステル化合物は、モノエステル又はジエステルの１種又は２種からなるものである。また、一般式（Ｉ）及び一般式（ＩＩ）で示されるエステル化合物とは、一般式（Ｉ）で示されるエステル化合物と一般式（ＩＩ）で示されるエステル化合物からそれぞれ選ばれる２種以上の混合物である。
さらに、本発明の成分（ｃ）の一般式（Ｉ）中のＲ１〜Ｒ４の少なくとも１つが水素原子であることが好ましい。また、一般式（ＩＩ）中のＲ５及びＲ６の少なくとも１つが水素原子であることが好ましい。
本発明では、さらに、上記一般式（Ｉ）を基本骨格とするジエステル、及びトリエステルの合計含有率がエステル化合物中の２０〜９４質量％、さらには４０〜８０質量％を占めるものが好ましい。
【００２０】
さらに、本発明の成分（ｃ）は、エリスリトール及び／又はエリスリトール縮合物と、イソオクチル酸との一般式（Ｉ−１）及び／又は（ＩＩ−１）で表されるエステル化合物の混合物であって、一般式（Ｉ−１）を基本骨格とするモノエステル、ジエステル、トリエステル、テトラエステルの含量がそれぞれ０〜１０質量％、０〜３０質量％、１８〜７０質量％及び６〜７５質量％であることが好ましく、さらにそれぞれ０〜３質量％、０〜２０質量％、１３〜７０質量％及び８〜６０質量％であることがより好ましく、それぞれ０〜３質量％、３〜２０質量％、３０〜７０質量％、８〜４０質量％であることが最も好ましい。そして、一般式（ＩＩ−１）を基本骨格とするモノエステル、ジエステルの含有量はそれぞれ、０〜１０質量％、０〜５０質量％が好ましく、さらにそれぞれ０〜３質量％、０〜３５質量％であることがより好ましく、それぞれ０〜３質量％、５〜３５質量％であるのが最も好ましい。
【００２１】
【化４】
2004339121.tif 000004
（式中、Ｒ１’〜Ｒ４’はそれぞれ独立して水素原子又はイソオクチル酸残基を表し、Ｒ５’及びＲ６’はそれぞれ独立して水素原子又はイソオクチル酸残基を表す。）
【００２２】
なお、式中のイソオクチル酸残基としては、−Ｃ（＝Ｏ）−（ＣＨ２ＣＨ３）ＣＨ−（ＣＨ２）３−ＣＨ３［２−エチルヘキサン酸］や−Ｃ（＝Ｏ）−（ＣＨ２）２−（ＣＨ３）ＣＨ−（ＣＨ３）ＣＨ−ＣＨ３［４，５−ジメチルヘキサン酸］があげられる。
【００２３】
モノエステル、ジエステル、トリエステル、テトラエステルの含量について、一般式（Ｉ−１）の場合を、又、モノエステル、ジエステルの含量について、一般式（ＩＩ−１）の場合を説明したが、それらが一般式（Ｉ）の場合、一般式（ＩＩ）の場合についても同様である。
【００２４】
また、本発明の成分（ｃ）の重縮合物を調製するのに本発明で用いる多価カルボン酸としては、コハク酸、アジピン酸、アゼライン酸やセバシン酸などの炭素数２から炭素数１０の２塩基性カルボン酸が好ましく、特に炭素数４〜１０の２塩基性飽和カルボン酸が好ましい。これらは１種又は２種以上を使用することができる。
本発明の成分（ｃ）の重縮合物の調製においては、原料として炭素数４〜１８の分岐脂肪酸（好ましくは分岐飽和脂肪酸）と炭素数２から炭素数１０の２塩基性カルボン酸（好ましくは炭素数４〜１０の２塩基性カルボン酸）との混合物や、炭素数４〜１８の分岐脂肪酸（好ましくは分岐飽和脂肪酸）及び炭素数２〜１８の直鎖脂肪酸（直鎖飽和脂肪酸）と炭素数２から炭素数１０の２塩基性カルボン酸（好ましくは炭素数４〜１０の２塩基性カルボン酸）との混合物を用いるのが好ましい。この場合、分岐脂肪酸と２塩基性カルボン酸とのモル比（分岐脂肪酸／２塩基性カルボン酸）を、５４／４７〜９５／５で用いるのがよく、分岐脂肪酸及び直鎖脂肪酸と２塩基性カルボン酸とのモル比（分岐脂肪酸及び直鎖脂肪酸／２塩基性カルボン酸）を、５０／５０〜９５／５で用いるのがよい。
【００２５】
本発明の成分（ｃ）は、水酸基価（以下、単に「ＯＨＶ」と表す）が１０〜１５０のものが好ましく、２０〜１２０のものがより好ましく、３０〜１１０のものが最も好ましい。ＯＨＶがこのような範囲にあると、塗膜の柔軟性がより向上し、化粧持ちが優れると共に、ツヤが充分に得られるため好ましい。ここでＯＨＶとは、粧原基一般試験法水酸基価測定法により得られた値とする。本発明の成分（ｃ）は、室温で液状であることが好ましく、粘度（２５℃）が１０〜３００００ｍＰａ・ｓであることが好ましい。
本発明の成分（ｃ）は、例えば、エリスリトール１当量に対し脂肪酸及び／又は多価カルボン酸を１．５〜３．５当量仕込み、無触媒又は触媒（たとえば塩化スズ）存在下、１２０〜２４０℃にてエステル化及び／又は脱水縮合反応を行う。反応終了後は、反応混合物を吸着処理等に付して触媒除去処理を行い、蒸留等により未反応原料など低分子分を除去して、最終製品を得る方法により調製することができる。
【００２６】
成分（ｃ）の配合量は特に限定されないが、成分（ａ）の皮膜形成剤と成分（ｃ）との比率が質量比（成分（ａ）／成分（ｃ））で、１／１〜１／０．０５の範囲が好ましく、１／０．８〜１／０．２の範囲がより好ましい。また、成分（ｃ）の配合量は溶剤系美爪料全量中０．１〜２０質量％が好ましく、さらに０．５〜１５質量％の範囲がより好ましい。配合量がこの範囲であると良好なツヤ、化粧持ち、使用性が得られる。
【００２７】
本発明の溶剤系美爪料には、本発明の目的を損なわない範囲で、通常、美爪料に用いられているゲル化剤を必要に応じて配合できる。ゲル化剤としては、有機変性粘土鉱物や無水ケイ酸等があり、有機変性粘土鉱物としては、例えば、市販品としてＮＬインダストリ−社製のベントン２７、ベントン３８等が挙げられ、また、無水ケイ酸としては、例えば、市販品として日本アエロジル社製のアエロジル２００、３００、３８０、３８０Ｓ、Ｒ９７２、Ｒ９７４、Ｒ９７６Ｓ、日本シリカ工業社製のニップシールＥ−２２０、富士シリシア社製のサイリシア２５０、３１０等が挙げられる。
【００２８】
さらに、本発明の溶剤系美爪料には、その効果を損なわない範囲で、上記成分（ａ）、（ｂ）、（ｃ）及びゲル化剤の他に、通常の美爪料に使用される粉体、希釈剤、粘度調整剤、油剤、界面活性剤、紫外線吸収剤、褪色防止剤、酸化防止剤、消泡剤、保湿剤、薬剤、香料、水、無機酸、有機酸等を適量配合することができる。
【００２９】
本発明において、成分（ｃ）は可塑剤として用いられるが、本発明の効果を損なわない範囲において他の可塑剤も併用することができる。具体的には、ジブチルフタレート、ジオクチルフタレート等のフタル酸エステル系化合物、クエン酸トリブチル、クエン酸アセチルトリブチル等のクエン酸エステル系化合物、カンファー等が挙げられる。
【００３０】
また、本発明の溶剤系美爪料において粉体は、球状、板状、針状等の形状、煙霧状、微粒子、顔料級等の粒子径、多孔質、無孔質等の粒子構造等により特に限定されず、無機粉体類、光輝性粉体類、有機粉体類、色素粉体類、金属粉体類、複合粉体類等が挙げられる。具体的に例示すれば、酸化チタン、酸化亜鉛、酸化セリウム、硫酸バリウム等の白色無機顔料、酸化鉄、カーボンブラック、酸化クロム、水酸化クロム、紺青、群青等の有色無機顔料、タルク、白雲母、金雲母、紅雲母、黒雲母、合成雲母、絹雲母（セリサイト）、合成セリサイト、カオリン、炭化珪素、ベントナイト、無水ケイ酸、スメクタイト、酸化アルミニウム、酸化マグネシウム、酸化ジルコニウム、酸化アンチモン、珪ソウ土、ケイ酸アルミニウム、メタケイ酸アルミニウムマグネシウム、ケイ酸カルシウム、ケイ酸バリウム、ケイ酸マグネシウム、炭酸カルシウム、炭酸マグネシウム、ヒドロキシアパタイト、窒化ホウ素等の白色体質粉体、二酸化チタン被覆雲母、二酸化チタン被覆オキシ塩化ビスマス、酸化鉄雲母チタン、紺青処理雲母チタン、カルミン処理雲母チタン、オキシ塩化ビスマス、魚鱗箔、ポリエチレン・テレフタレート・アルミニウム・エポキシ積層末、ポリエチレンテレフタレート・ポリオレフィン積層フィルム末等の光輝性粉体、ポリアミド系樹脂、ポリエチレン系樹脂、ポリアクリル系樹脂、ポリエステル系樹脂、フッ素系樹脂、セルロース系樹脂、ポリスチレン系樹脂、スチレン−アクリル共重合樹脂等のコポリマー樹脂、ポリプロピレン系樹脂、シリコーン樹脂、ウレタン樹脂等の有機高分子樹脂粉体、ステアリン酸亜鉛、Ｎ−アシルリジン等の有機低分子性粉体、澱粉、シルク粉末、セルロース粉末等の天然有機粉体、赤色２０１号、赤色２０２号、赤色２０５号、赤色２２６号、赤色２２８号、橙色２０３号、橙色２０４号、青色４０４号、黄色４０１号等の有機顔料粉体、赤色３号、赤色１０４号、赤色１０６号、橙色２０５号、黄色４号、黄色５号、緑色３号、青色１号等のジルコニウム、バリウム又はアルミニウムレーキ等の有機顔料粉体あるいは更にアルミニウム粉、金粉、銀粉等の金属粉体、微粒子酸化チタン被覆雲母チタン、微粒子酸化亜鉛被覆雲母チタン、硫酸バリウム被覆雲母チタン、酸化チタン含有二酸化珪素、酸化亜鉛含有二酸化珪素等の複合粉体等が挙げられる。これら粉体はその１種又は２種以上を用いることができ、更に複合化したものを用いても良い。
なお、これら粉体は、フッ素系化合物、シリコーン系化合物、金属石鹸、レシチン、水素添加レシチン、コラーゲン、炭化水素、高級脂肪酸、高級アルコール、エステル、ワックス及びロウ、界面活性剤等の１種又は２種以上を用いて表面処理を施してあってもよい。
【００３１】
本発明の溶剤系美爪料は、常法に従い、上記の各成分を適宜配合し、例えば、ディスパーズミルやホモミキサー等の機器を用いて均一に混合、分散することによって調製される。
【００３２】
以上のようにして得られた本発明の溶剤系美爪料は、マニキュア、トップコート、ベースコートなどを挙げることができる。
【００３３】
【実施例】
次に実施例を挙げ、本発明をより詳しく説明するが、本発明はこれらの実施例等により何ら制約されるものではない。
【００３４】
（製造例１）エリスリトールとヘキサン酸と３−メチルブタン酸のエステル化合物の調製
エリスリトール〔日研化学（株）、エリスリトール〕１９５ｇ（１．６モル）とヘキサン酸〔和光純薬製、ｎ−カプロン酸〕１４３ｇ（１．４モル）及び３−メチルブタン酸〔昭和化学ケミカル製、イソ吉草酸〕２９６ｇ（２．９モル）、エステル化触媒としてパラトルエンスルホン酸を全仕込み量に対して０．３質量％を攪拌機、温度計、窒素ガス吹込管、水分離管を備えた１Ｌの４つ口フラスコに仕込み、還流溶剤として、キシロールを全仕込量の５質量％の量で一緒に加え、攪拌しながら混合物を１５０〜１８０℃で１２時間反応させた。反応終了後、常法により脱酸、活性白土を用いて脱色し、常法による脱臭を行い、目的とする水酸基価が１０６のエリスリトールとヘキサン酸と３−メチルブタン酸のエステル化合物３８０ｇ得た。
【００３５】
（製造例２）エリスリトールと２−エチルヘキサン酸のエステル化合物の調製
２−エチルヘキサン酸〔協和発酵（株）製、オクチル酸〕１７８ｇ（１．２４モル）とエリスリトール〔日研化学（株）、エリスリトール〕７２ｇ（０．５９モル）を撹拌機、温度計、窒素ガス吹込管、水分離管を備えた３００ｍｌの四つ口フラスコに仕込み、還流溶剤としてキシレンを全仕込み量の５質量％の量で加え、混合物を１８０〜２４０℃で２０時間撹拌反応させた。反応終了後、還流溶剤であるキシレンを減圧留去し、活性白土を用いて脱色処理を行い、常法にて脱臭・蒸留処理を行い、目的とする水酸基価１０１のエリスリトールと２−エチルヘキサン酸のエステル化合物１４２ｇ得た。
このエステルの化合物は、一般式（Ｉ−１）を基本骨格とするジエステル、トリエステル、テトラエステル、及び一般式（ＩＩ−１）を基本骨格とするジエステルの含有量がそれぞれ７．７質量％、４１．５質量％、２０．４質量％、及び２８．９質量％であった。
【００３６】
（製造例３）エリスリトールとイソアステアリン酸のエステル化合物の調製
イソステアリン酸〔ユニケマ社製、ＰＲＩＳＯＲＩＮ  ＩＳＡＣ３５０５〕２２２ｇ（０．７８モル）とエリスリトール〔日研化学（株）、エリスリトール〕３７ｇ（０．３０モル）を撹拌機、温度計、窒素ガス吹込管、水分離管を備えた３００ｍｌの四つ口フラスコに仕込み、還流溶剤としてキシレンを全仕込み量の５質量％の量で加え、混合物を１８０〜２４０℃で１３時間撹拌反応させた。反応終了後、還流溶剤であるキシレンを減圧留去し、活性白土を用いて脱色処理を行い、常法にて脱臭・蒸留処理を行い、目的とする水酸基価５０のエリスリトールとイソステアリン酸のエステル化合物２０４ｇ得た。
【００３７】
実施例１〜７及び比較例１〜３
表１に示す処方のマニキュアを下記製造方法により製造した。得られた各マニキュアについて、ツヤ、化粧持ち、使用性を評価した。その結果を合わせて表１に示す。
【００３８】
【表１】
2004339121.tif 000005
【００３９】
注（１）：シリコンＫＰ５４３（信越化学工業社製）
注（２）：アクリベースＭＨ７０５７（藤倉化成社製）
注（３）：ベントン  ２７（ＥＬＥＭＥＮＴＩＳ社製）
注（４）：ＡＥＲＯＳＩＬ  ３００（日本アエロジル社製）
（製法方法）
Ａ．成分８〜１０を混合し、成分１１〜１５を添加して、均一に混合する。
Ｂ．Ａ工程で得られた混合物に成分１〜７を添加して均一に混合する。
Ｃ．Ｂ工程で得られた混合物に成分１６〜２０を添加して均一に混合し、容器に充填してマニキュアを得た。
【００４０】
（評価方法及び評価基準）
溶剤系美爪料の「イ．ツヤ」、「ロ．化粧持ち」、「ハ．使用性」の評価は、パネラー４０名による使用テストを行い、それぞれの項目について、下記の７段階（０〜６）の＜７段階絶対評価＞を行い、その平均点をさらに下記の＜４段階判定基準＞にて判定した。なお、「ロ．化粧持ち」については、塗布後、パネラーに通常の生活をしてもらい、直後と３日後の状態を比較して評価した。
＜７段階絶対評価＞
2004339121.tif 000006
＜４段階判定基準＞
５点を超える        ：非常に良好：◎
３点を超えて５点以下：良好      ：○
１点を超えて３点以下：やや不良  ：△
１点以下            ：不良      ：×
【００４１】
表１の結果から明らかなように、本発明品の実施例１〜７の溶剤系美爪料は、比較例１〜３の溶剤系美爪料に比較して、ツヤ、化粧持ち、使用性のすべての面においてはるかに優れた特性を有していることがわかる。
これに対して、成分（ｃ）の替わりに従来の可塑剤のみを用いた比較例１〜３は、全ての項目で劣っていた。クエン酸エステル系化合物を用いた比較例１においては、特に化粧持ちの項目で、カンファーを用いた比較例２においては、全ての項目で、フタル酸エステル系化合物を用いた比較例３においては、特にツヤ及び化粧持ちの項目で満足できるものが得られなかった。
【００４２】
実施例８：トップコート
以下に示す処方及び製法により、トップコートを製造した。
2004339121.tif 000007
注（２）：アクリベースＭＨ７０５７（藤倉化成社製）
【００４３】
（製造方法）
Ａ．成分５〜８を均一に混合した後、成分１〜４を添加し、均一に混合する。
Ｂ．Ａ工程で得られた混合物を容器に充填してトップコートを得た。
以上のようにして得られたトップコートは通常の美爪料の上に塗布することにより、美爪料のツヤ、化粧持ちを向上させ、使用性に優れるものであった。
【００４４】
実施例９：ベースコート
以下に示す処方及び製法により、ベースコートを製造した。
2004339121.tif 000008
注（２）：アクリベースＭＨ７０５７（藤倉化成社製）
【００４５】
（製造方法）
Ａ．成分４〜７を均一に混合した後、成分１〜３を添加し、均一に混合する。
Ｂ．Ａ工程で得られた混合物を容器に充填してベースコートを得た。
以上のようにして得られたベースコートは通常の美爪料を塗布する前に使用することで、美爪料のツヤ、化粧持ちを向上させ、使用性に優れるものであった。
【００４６】
【発明の効果】
本発明の溶剤系美爪料は、ツヤが良好で、化粧持ち、使用性に優れた品質を有するものである。